(57)【要約】      （修正有）【課題】優れた油滑性を有する等速ジョイント用グリースの提供。【解決手段】基油と、増ちょう剤と、添加剤とを含有するグリースであって、添加剤はメラミンシアヌレートとＭｏＤＴＣを含有し、増ちょう剤は下記式（１）で表されるジウレア化合物である。2006335876.tif 000011(式中、R1 および R3 は、シクロヘキシル基又は炭素数 4〜24 の直鎖アルキル基であり、R1 および R3 は、同一であっても異なっていてもよい。R2 は、炭素数 6〜15 の芳香族系炭化水素基である。)【選択図】  図１
2006335876.tif 000002
【特許請求の範囲】
【請求項１】
基油と、増ちょう剤と、添加剤とを含有する等速ジョイント用グリースであって、
前記添加剤は、メラミンシアヌレートとモリブデンジチオカーバメートとを必須成分として含有し、かつ、前記増ちょう剤は下記式（１）で表されるジウレア化合物であることを特徴とする等速ジョイント用グリース。
【化１】
2006335876.tif 000010
(式中、R1 および R3 は、シクロヘキシル基または炭素原子数 4〜24 の直鎖アルキル基であり、R1 および R3 は、同一であっても異なっていてもよい。R2 は、炭素原子数 6〜15 の芳香族系炭化水素基である。)
【請求項２】
前記添加剤は、ジチオリン酸亜鉛を含有することを特徴とする請求項１記載の等速ジョイント用グリース。
【請求項３】
前記添加剤は、油性剤を含有することを特徴とする請求項１または請求項２記載の等速ジョイント用グリース。
【請求項４】
トラック溝と転動体との係り合いによって回転トルクの伝達が行なわれ、前記転動体が前記トラック溝に沿って転動することによって軸方向移動がなされる等速ジョイントであって、
該等速ジョイントに封入されるグリースが請求項１、請求項２または請求項３記載の等速ジョイント用グリースであることを特徴とする等速ジョイント。
【発明の詳細な説明】
【技術分野】
【０００１】
本発明は、自動車に用いられる等速ジョイント用グリースおよびこのグリースを封入した等速ジョイントに関し、特にトリポート型等速ジョイントに関する。
【背景技術】
【０００２】
近年の自動車のエンジンの高出力化、軽量化にともない、等速ジョイント内部における潤滑条件は高面圧側にシフトしている。特に最近では、ジャーナル−インナーローラ間において点接触でそのトルクを受ける低振動等速ジョイント（特許文献１参照）が登場し、ジョイントにかかる負荷はますます厳しいものになっている。潤滑条件が高面圧になるほど、等速ジョイント内部においては摩耗が問題になる。摩耗が大きくなると、耐久性（耐フレーキング性）の低下や振動の悪化という問題を引き起こす原因となる。一方、自動車用等速ジョイントにおいては耐久性向上だけでなく、乗員の乗り心地に配慮するため静粛性（低振動性）もさらなる向上を求められている。
【０００３】
従来、等速ジョイントには、硫黄−リン系極圧剤を含有するリチウム系極圧グリース、二硫化モリブデンを含有するリチウム系極圧グリースが使用されている。これらのグリースでは、高面圧下での摩耗が非常に大きく、耐久性の面でも満足のいくものではないし、低振動の面においても十分ではない。近年では、耐摩耗性向上や耐久性向上のために、ウレア系グリースに極圧剤や耐摩耗剤等を添加したグリースも提案されている。例えば、摩耗を抑えフレーキングを防止する目的で、過塩基性ナトリウムスルフォネートと硫黄系添加剤の組合せによるグリースが知られている（特許文献２参照）。しかしながら、該グリースでも耐摩耗性の点で十分であるとはいえないし、低振動については考慮されていない。
また、フレーキングを防止し耐熱性を向上させる目的で脂環式または芳香族ジウレア化合物を増ちょう剤とし、メラミンシアヌレートとモリブデンジチオカーバメート（以下、ＭｏＤＴＣと記す）、二硫化モリブデン、硫黄系添加剤を組み合わせたグリースが知られている（特許文献３参照）。さらに、摩擦を改善する目的でこのグリースにアルキル芳香族スルホン酸のカルシウム塩を加えたグリースも知られている（特許文献４参照）。しかしながら、これらのグリースについても、耐摩耗性の点で十分であるとはいえない。
【０００４】
また、自動車における静粛性、特に持続的な静粛性の要求が大きくなるに従い、等速ジョイントから発生する振動を長期間にわたり低減することが求められているが、従来の等速ジョイント用グリースではこの要求を満足できないという問題がある。
【特許文献１】特開２０００−３２０５６３号公報
【特許文献２】特開２００２−２０７７６号公報
【特許文献３】特開平０９−２５５９８３号公報
【特許文献４】特開２００４−１２３８５８号公報
【発明の開示】
【発明が解決しようとする課題】
【０００５】
本発明は、このような問題に対処するためになされたもので、等速ジョイントを効率よく持続的に潤滑し、有効に摩耗および摩擦を低減し、かつ振動の発生を防止し得る等速ジョイント用グリースおよびこのグリースを封入した等速ジョイントの提供を目的とする。
【課題を解決するための手段】
【０００６】
本発明の等速ジョイント用グリースは、基油と、増ちょう剤と、添加剤とを含有する等速ジョイント用グリースであって、上記添加剤はメラミンシアヌレートとＭｏＤＴＣとを必須成分として含有し、かつ上記増ちょう剤は下記式（１）で表されるジウレア化合物であることを特徴とする。
【化１】
2006335876.tif 000003
(式中、R1 および R3 は、シクロヘキシル基または炭素原子数 4〜24 の直鎖アルキル基であり、R1 および R3 は、同一であっても異なっていてもよい。R2 は、炭素原子数 6〜15 の芳香族系炭化水素基である。)
上記添加剤がジチオリン酸亜鉛を含有することを特徴とする。
上記添加剤が油性剤を含有することを特徴とする。
【０００７】
本発明の等速ジョイントは、トラック溝と転動体との係り合いによって回転トルクの伝達が行なわれ、上記転動体が前記トラック溝に沿って転動することによって軸方向移動がなされる等速ジョイントであって、該等速ジョイントに封入されるグリースが上記等速ジョイント用グリースであることを特徴とする。
【発明の効果】
【０００８】
本発明の等速ジョイント用グリースは、基油と、増ちょう剤と、添加剤とを含有する等速ジョイント用グリースであって、上記添加剤がメラミンシアヌレートと、ＭｏＤＴＣと必須成分として含み、かつ上記増ちょう剤が下記式（１）で表されるジウレア化合物であるので、等速ジョイントの摺動部の摩耗および摩擦を抑え、誘起スラストを低減し、等速ジョイントに発生する振動を抑えることができる。
【化２】
2006335876.tif 000004
(式中、R1 および R3 は、シクロヘキシル基または炭素原子数 4〜24 の直鎖アルキル基であり、R1 および R3 は、同一であっても異なっていてもよい。R2 は、炭素原子数 6〜15 の芳香族系炭化水素基である。)
【０００９】
本発明の等速ジョイントは、上記グリースを封入した等速ジョイントであるので、振動を十分に抑え、自動車の静粛性および耐久性を向上させることができる。
【発明を実施するための最良の形態】
【００１０】
摩耗および摩擦を低減し、かつ振動の発生を防止し得る等速ジョイント用グリースおよびこのグリースを封入した等速ジョイントを提供すべく、種々の等速ジョイント用グリースを組み込んだ等速ジョイントの試料を作成し、耐久試験を行なうとともに、誘起スラスト試験を行ない耐摩耗性および耐振動性について評価した。本発明はこのような評価試験により得られた知見に基づくものである。
種々の等速ジョイント用グリースを鋭意検討した結果、メラミンシアヌレートと特定のジウレア化合物に著しい耐摩耗性があることを見出した。さらに、これらにＭｏＤＴＣ、ジチオリン酸亜鉛（以下、ＺｎＤＴＰと記す）、油性剤を組み合わせた等速ジョイント用グリースとすることにより、該グリースを封入した等速ジョイントの各摺動部の摩耗を効果的に防止するとともに等速ジョイントの振動低減を達成し、本発明を完成させるに至った。
【００１１】
ＭｏＤＴＣを配合する効果については、ＭｏＤＴＣを等速ジョイント用グリースに配合すると、等速ジョイントの摩擦摩耗面において、ＭｏＤＴＣが分解・反応し、二硫化モリブデンを含むモリブデン化合物を含有する膜が生成していることが、摺動面の表面分析の結果わかった。この生成された膜が、摩耗を抑制するとともに、摩擦を減少させるものと考えられる。
また、層状化合物であるメラミンシアヌレートを必須成分として配合する効果については、ＭｏＤＴＣと、メラミンシアヌレートとを組合せることにより、耐摩耗性に加えて、広角度域にて等速ジョイントの振動低減を達成することがわかった。これは、ＭｏＤＴＣが反応してモリブデン化合物の膜が形成された耐摩耗性を有する摺動面間に、へき開性を有するメラミンシアヌレートが介入し、せん断によりメラミンシアヌレートがへき開することにより固体潤滑剤として働き低摩擦性を示すものと考えられる。
以上のように耐摩耗性と低振動特性を両立させることにより、エンジンの高出力化やコンパクト化にともなって摺動部が高面圧になっても、長寿命が確保でき、かつ乗員に不快感を与える振動を低減することができる。
【００１２】
本発明に使用できるベースグリース成分の基油としては、ナフテン系、パラフィン系、流動パラフィン、水素化脱ろう油などの鉱油、ポリアルキレングリコールなどのポリグリコール油、アルキルジフェニルエーテル、ポリフェニルエーテルなどのエーテル系合成油、ジエステル油、ポリオールエステル油などのエステル系合成油、ポリジメチルシロキサン、ポリフェニルメチルシロキサンなどのシリコーン油、ＧＴＬ基油、ポリ−α−オレフィン等の炭化水素系合成油等、また、これらの混合油が挙げられる。
これらの中で、価格が安く工業的に利用しやく、等速ジョイントのブーツを劣化させない耐ブーツ性に優れるナフテン系、パラフィン系などの鉱油類が好ましい。
【００１３】
本発明に使用する基油の配合割合は、等速ジョイント用グリース全体に対して好ましくは 50〜98.9 重量％、さらに好ましくは 70〜96.9 重量％である。
基油の配合割合が、50 重量％未満では、グリースが硬く低温時の潤滑性が悪い。また 98.9 重量％をこえると軟質で洩れ易くなる。
【００１４】
本発明の増ちょう剤としては、式（１）で示されるジウレア化合物を使用する。該ジウレア化合物を用いることにより、ＭｏＤＴＣおよびメラミンシアヌレートとあわせて、摩耗を低減できる。
【化３】
2006335876.tif 000005
(式中、R1 および R3 は、シクロヘキシル基または炭素原子数 4〜24 の直鎖アルキル基であり、R1 および R3 は、同一であっても異なっていてもよい。R2 は、炭素原子数 6〜15 の芳香族系炭化水素基である。)
【００１５】
ジウレア化合物は、イソシアネート化合物とアミン化合物との反応で、例えば、ジイソシアネートとモノアミンとの反応で得られる。ジイソシアネートとしては、フェニレンジイソシアネート、ジフェニルジイソシアネート、フェニルジイソシアネート、ジフェニルメタンジイソシアネート、オクタデカンジイソシアネート、デカンジイソシアネート、ヘキサンジイソシアネー卜等が挙げられる。モノアミンとしては、オクチルアミン、ドデシルアミン、ヘキサデシルアミン、ステアリルアミン、オレイルアミン、シクロヘキシルアミン等が挙げられる。これらの中で特に好ましいモノアミンは、オクチルアミン、ステアリルアミン、シクロヘキシルアミンである。
反応性のある遊離基を残さないため、イソシアネート化合物のイソシアネート基とアミン化合物のアミノ基とは略当量となるように配合することが好ましい。
基油にジウレア化合物を配合して各種配合剤を配合するためのベースグリースが得られる。ベースグリースは、基油中で上記のイソシアネート化合物とアミン化合物とを反応させて作製する。
【００１６】
本発明に使用する増ちょう剤の配合割合は、等速ジョイント用グリース全体に対して好ましくは 1〜40 重量％、さらに好ましくは 3〜25 重量％である。増ちょう剤の配合量が 1 重量％未満では、増ちょう効果が少なくなり、グリース化しにくく、40 重量％よりも多いと得られたグリースが硬くなりすぎ、所期の効果が得られにくくなる。
【００１７】
本発明に用いるメラミンシアヌレートは、メラミンとシアヌル酸の付加物からなる有機系白色固体潤滑剤である。６員環構造のメラミン分子とシアヌル酸分子が水素結合で強固に結合して平面状に配列し、その平面が互いに弱い結合力で層状に重なり合ってラメラ構造を形成し、二硫化モリブデンやグラファイトと同じようにへき開性を有すると考えられている。
また、本発明に用いるメラミンシアヌレートの粒径は特に限定されるものではないが、摺動部に介入してその効果を発揮することを考慮すると、好ましくは 10μm 以下である。
【００１８】
本発明に使用できるメラミンシアヌレートの配合割合は、等速ジョイント用グリース全体に対して 0.1 重量％〜10 重量％、好ましくは0.5重量％〜8 重量％である。0.1 重量％未満の場合には所期の効果を十分に得ることが困難になり、また、10 重量％をこえる場合には効果は頭打ちになりコスト的に不利になる。
【００１９】
本発明に使用できるＭｏＤＴＣは、硫化ジアルキルジチオカルバミン酸モリブデンとも称され、下記式（２）で示される。
【化４】
2006335876.tif 000006
（式中、Ｒ4 およびＲ5 はそれぞれ炭素原子数 1〜24、好ましくは 3〜18 のアルキル基であり、Ｘ+Ｙ＝ 4 の整数であり、かつＸは 0〜3 、Ｙは 4〜1 である。）
【００２０】
本発明に使用できるＭｏＤＴＣの配合割合は、等速ジョイント用グリース全体に対して 0.1 重量％〜10 重量％、好ましくは 0.1 重量％〜5 重量％である。0.1 重量％未満の場合には所期の効果を十分に得ることが困難になり、また、10 重量％をこえる場合には効果は頭打ちになりコスト的に不利になる。
【００２１】
本発明に使用できるＺｎＤＴＰは、ジンクジチオフォスフェートとも称され、下記式（３）で示される。
【化５】
2006335876.tif 000007
（式中、Ｒ6 は炭素原子数 1〜24 のアルキル基または炭素原子数 6〜30 のアリール基である。）
【００２２】
本発明に使用できるＺｎＤＴＰの配合割合は、グリース全体に対して 0.1 重量％〜10 重量％、好ましくは 0.1 重量％〜5 重量％である。0.1 重量％未満の場合には所期の効果を十分に得ることが困難になり、また、10 重量％をこえる場合には効果は頭打ちになりコスト的に不利になる。
【００２３】
本発明に用いる油性剤は、一般的なワックス系油性剤を用いることができる。例として、パルミチン酸アミド、ステアリン酸アミド、などの公知の脂肪酸アミドなどを挙げることができるが、これらに限定されるものでなく、アミン、脂肪酸、アルコール、油脂類なども用いることができる。また、これらの添加剤を1種または2種以上組み合わせて用いることができる。
【００２４】
本発明に使用できる油性剤の配合割合は、等速ジョイント用グリース全体に対して 0.1 重量％〜10 重量％、好ましくは 0.1 重量％〜5 重量％である。0.1 重量％未満の場合には所期の効果を十分に得ることが困難になり、また、10 重量％をこえる場合には効果は頭打ちになりコスト的に不利になる。
【００２５】
メラミンシアヌレートと、ＭｏＤＴＣと、ＺｎＤＴＰと、油性剤とを組み合わせた等速ジョイント用グリースは、耐摩耗性に加えて広角度域において等速ジョイントの振動数低減を達成することができる。すなわち、耐摩耗性と低振動特性を両立させることにより、エンジンの高出力化やコンパクト化にともなって摺動部が高面圧になっても、長寿命が確保でき、かつ乗員に不快感を与える振動を低減することができる。
【００２６】
本発明の等速ジョイント用グリースは、その優れた性能を高めるため、必要に応じて公知の添加剤を含有させることができる。この添加剤として、例えば、ポリテトラフルオロエチレン樹脂、二硫化モリブデン、グラファイト、窒化硼素などの固体潤滑剤、アミン系、フェノール系、硫黄系化合物などの酸化防止剤、石油スルフォネート、ジノニルナフタレンスルフォネート、ソルビタンエステルなどの錆止め剤、有機モリブデン化合物、硫化油脂、硫化オレフィンに代表される硫黄系化合物、チオフォスフェート、チオフォスファイトに代表される硫黄−リン系化合物、トリクレジルフォスフェートに代表されるリン系化合物などの極圧剤、リン系化合物、有機亜鉛などの摩耗防止剤、金属スルフォネート、金属フォスフェートなどの清浄分散剤、有機モリブデンなどの摩擦低減剤、ベンゾトリアゾール、亜硝酸ソーダなどの金属不活性剤、ポリメタクリレート、ポリスチレンなどの粘度指数向上剤が挙げられる。これらは単独または 2 種類以上組み合わせて添加できる。
【００２７】
本発明の等速ジョイント用グリースを用いた等速ジョイントの一例を図１に基づいて説明する。図１（ａ）は、トリポート型等速ジョイントの横断面図、図１（ｂ）は、図１（ａ）の等速ジョイントの縦断面図、図１（ｃ）は、図１（ｂ）におけるローラ案内面とローラとの相互関係を示す斜視図である。
図１（ａ）に示すように、等速ジョイントは外側継手部材１の内周面の軸方向に３本の円筒形トラック溝２を形成し、外側継手部材１内に挿入したトリポート部材４の半径方向に突設した３本の脚軸５の円筒状の外周面に複数の針状ころ６を介して回転可能に外嵌した円環状のローラ７をトラック溝２に挿入して構成される。各トラック溝２の円周方向で対向する一対のローラ案内面３は軸方向に平行な凹曲面であり、３本の脚軸５の各ローラ７の外周面はローラ案内面３に適合する凸曲面である。各ローラ７は、対応するトラック溝２のローラ案内面３に係合して脚軸５を中心に回転しながらトラック溝２に沿って移動可能である。また、図１（ｂ）に示すように、外輪１１の外周とシャフト１０の外周とをブーツ１２で覆い、その内部に等速ジョイント用グリース１３が密封充填されている。
【００２８】
図１（ｂ）に示すように、シャフト１０が作動角θをとった状態で回転力を伝達するとき、ローラ７とローラ案内面３とは図１（ｃ）に示すように互いに斜交する関係となる。この場合、ローラ７は図１（ｂ）に矢印ｔで示す方向に転がり移動しようとするのに対して、トラック溝２は等速ジョイントの軸線と平行な円筒面の一部であるため、ローラ７はトラック溝２に拘束されながら移動することになる。その結果、ローラ案内面３とローラ７との相互間に滑りが発生してスライド抵抗が発生し、さらに、この滑りが軸方向に誘起スラストを発生させる。このようなスライド抵抗と誘起スラストは、車体の振動や騒音の発生原因となり、自動車のＮＶＨ（Ｎ：Noise 騒音、Ｖ：Vibration 振動、Ｈ：Harshness 乗り心地）性能に影響を与える。本発明の等速ジョイント用グリースは、このスライド抵抗と誘起スラストを低減させるものである。
【００２９】
また、このようなスライド抵抗と誘起スラストの低減を目的とした摺動式トリポート型等速ジョイントの他の例を図２に基づいて説明する。図２（ａ）は他のトリポート型等速ジョイントの横断面図、図２（ｂ）は図２（ａ）のＡ−Ａ断面図、図２（ｃ）はリングの断面図である。図２に示すように、等速ジョイントは外側継手部材１とトリポート部材４とからなり、連結すべき２軸の一方が外側継手部材１と接続され、他方がトリポート部材４と接続される。
【００３０】
外側継手部材１は内周面に軸方向に延びる３本のトラック溝２を有する。各トラック溝２の円周方向で向かい合った側壁にローラ案内面３が形成されている。トリポート部材４は半径方向に突設した３本の脚軸５を有し、各脚軸５にはローラ７が取り付けてあり、このローラ７が外側継手部材１のトラック溝２内に収容される。ローラ７の外周面はローラ案内面３に適合する凸曲面である。
【００３１】
ローラ７の外周面は脚軸５の軸線から半径方向に離れた位置に曲率中心を有する円弧を母線とする凸曲面であり、ローラ案内面３の断面形状はゴシックアーチ形状であって、これにより、ローラ７とローラ案内面３とがアンギュラコンタクトをなす。球面状のローラ外周面に対してローラ案内面３の断面形状をテーパ形状としても両者のアンギュラコンタクトが実現する。このようにローラ７とローラ案内面３とがアンギュラコンタクトをなす構成を採用することによって、ローラが振れにくくなるため姿勢が安定する。なお、アンギュラコンタクトを採用しない場合には、たとえば、ローラ案内面３を軸線が外側継手部材１の軸線と平行な円筒面の一部で構成し、その断面形状をローラ７の外周面の母線に対応する円弧とすることもできる。
【００３２】
脚軸５の外周面にリング８が外嵌している。このリング８とローラ７とは複数の針状ころ６を介してユニット化され、相対回転可能なローラアセンブリを構成している。すなわち、リング８の円筒形外周面を内側軌道面とし、ローラ７の円筒形内周面を外側軌道面として、これらの内外軌道面間に針状ころ６が転動自在に介在する。図２（ｂ）に示されるように、針状ころ６は、できるだけ多くのころを入れた、保持器のない、いわゆる総ころ状態で組み込まれている。符号９、９で指してあるのは、針状ころ６の抜け落ち止めのためにローラ７の内周面に形成した環状溝に装着した一対のワッシャである。これらのワッシャ９、９は円周方向の一個所に切れ目を有し、弾性的に縮径させた状態でローラ７の内周面の環状溝に装着するようになっている。
【００３３】
脚軸５の外周面は、縦断面（図２（ａ））で見ると脚軸５の軸線と平行なストレート形状であり、横断面（図２（ｂ））で見ると、長軸が継手の軸線に直交する楕円形状である。脚軸５の断面形状は、トリポート部材４の軸方向で見た肉厚を減少させて略楕円状としてある。言い換えれば、脚軸５の断面形状は、トリポート部材４の軸方向で互いに向き合った面が相互方向に、つまり、仮想円筒面よりも小径側に退避している。
【００３４】
リング８の内周面は円弧状凸断面を有する。すなわち、内周面の母線が半径ｒの凸円弧である（図２（ｃ））。このことと、脚軸５の横断面形状が上述のように略楕円形状であり、脚軸５とリング８との間には所定のすきまが設けてあることから、リング８は脚軸５の軸方向での移動が可能であるばかりでなく、脚軸５に対して首振り揺動自在である。また、上述のとおりリング８とローラ７は針状ころ６を介して相対回転自在にユニット化されているため、脚軸５に対し、リング８とローラ７がユニットとして首振り揺動可能な関係にある。ここで、首振りとは、脚軸５の軸線を含む平面内で、脚軸５の軸線に対してリング８およびローラ７の軸線が傾くことをいう。
本発明においては、ローラ７がローラ案内面３によって案内され、外側継手部材１の軸線と平行な姿勢を保ちながらローラ案内面３上を正しく転動する上記構造に加えて、等速ジョイント用グリース１３が外側継手部材１の内部に封入されているので、ローラ７とローラ案内面３との摺動面の誘起スラストを低減させ、耐摩耗性を維持することができる。また、脚軸５とリング８との摺動部の摩耗を防ぐことができる。
【実施例】
【００３５】
本発明を実施例および比較例により具体的に説明するが、これらの例によって何ら限定されるものではない。
実施例１〜実施例７および比較例１〜比較例３
鉱油（ 100℃での動粘度が 13.5 mm2/sec ）2000 g 中で、ジフェニルメタン−４、４'−ジイソシアネー卜 60.6 g と、 オクチルアミン 31.3 g と、ステアリルアミン 66.2 g とを反応させ、生成したウレア化合物を均一に分散させてベースグリース１を得た。このベースグリース１に、表１および表２に示す配合で添加剤を配合し、得られる化合物を三段ロールミルでＪＩＳちょう度Ｎｏ．１グレード（ちょう度：310〜340 )に調整して等速ジョイント用グリースを得た。
【００３６】
実施例８〜実施例１１
鉱油（ 100℃での動粘度が 13.5 mm2/sec ）2000 g 中で、ジフェニルメタン−４、４'−ジイソシアネー卜 60.3 g と、ステアリルアミン 65.5 g と、シクロヘキシルアミン 24.1 g とを反応させ、生成したウレア化合物を均一に分散させてベースグリース４を得た。このベースグリース４に、表１に示す配合で添加剤を配合し、得られる化合物を三段ロールミルでＪＩＳちょう度Ｎｏ．１グレード（ちょう度：310〜340 ）に調整して等速ジョイント用グリースを得た。
【００３７】
比較例４〜比較例６
鉱油（ 100℃での動粘度が 13.5 mm2/sec ）2000 g 中で、ジフェニルメタン−４、４'−ジイソシアネー卜 158.2 g と、オクチルアミン 81.3 g と、アニリン 58.9 g とを反応させ、生成したウレア化合物を均一に分散させてベースグリース２を得た。このベースグリース２に、表２に示す配合で添加剤を配合し、得られる化合物を三段ロールミルでＪＩＳちょう度Ｎｏ．１グレード（ちょう度：310〜340 )に調整して等速ジョイント用グリースを得た。
【００３８】
比較例７
比較例７は、鉱油（ 100℃での動粘度が 13.5 mm2/sec ）2000 g 中で、１２−ヒドロキシリチウムステアレート 150 g を均一に分散させてベースグリース３を得た。このベースグリース３に、表１に示す配合で極圧剤として二硫化モリブデンを配合し、得られる化合物を三段ロールミルでＪＩＳちょう度Ｎｏ．１グレード（ちょう度：310〜340 )に調整して等速ジョイント用グリースを得た。
これらの等速ジョイント用グリースにつき、以下に示す試験方法で誘起スラスト試験を行ない、得られた結果を表２に併記する。
【００３９】
誘起スラスト試験；
実際のトリポート型等速ジョイントを用いて、作動角とトルクをかけて回転させた時に軸方向に発生する力を誘起スラストとして測定した。
測定条件：    回転数            150 rpm
トルク            392 N-m
ジョイント角度    4゜および10゜
運転時間          15 分間
ジョイントタイプ  ＮＴＮ社製：ＰＴＪ
評価基準：    比較例７を基準グリースとして、その初期性能を 100 としたときの誘起スラストの割合（％）で示す。誘起スラストの割合が 65％未満であるトリポート型等速ジョインは低振動性に優れていると評価した。
なお、各表中において、ジョイント角度10°（ 300時間運転後）は、下記耐久試験を300時間実施した後の摩耗した状態において測定したものである。
【００４０】
耐久試験；
実際のトリポート型等速ジョイントを用いて、作動角とトルクをかけて回転させた時に生ずるジャーナル部（脚軸）の摩耗深さを測定した。
試験条件：    回転数            240 rpm
トルク            774 N-m
ジョイント角度    0゜〜10゜
運転時間          300 時間
ジョイントタイプ  ＮＴＮ社製：ＰＴＪ
評価基準：    試験終了後のジャーナル部（脚軸）の摩耗深さが 30μm 以下であるトリポート型等速ジョインを耐久性に優れていると評価した。
【００４１】
総合評価；誘起スラスト試験において誘起スラストの割合が 65％未満であり、かつ耐久試験においてジャーナル部の摩耗深さが 30μm 以下であるトリポート型等速ジョインを、低振動性および耐久性に優れていると評価して、「○」を、それ以外を不可と評価して「×」を表１に併記した。
【００４２】
【表１】
2006335876.tif 000008
【表２】
2006335876.tif 000009
【００４３】
表１に示すように、本発明の構成要件を備えた各実施例は、誘起スラストも低く、耐久性能も優れていた。各比較例については、低振動性は運転初期には優れているものの、耐久試験を 300 時間後実施した後には、低振動性の評価基準をこえて悪化し、耐久性能も評価基準に到達しなかった。比較例１〜比較例３については、メラミンシアヌレートの配合を欠き、比較例４〜比較例６については、増ちょう剤のジウレア化合物が実施例とは異なり、それぞれ本発明の構成要件を満たしていないことによるものと考えられる。
【産業上の利用可能性】
【００４４】
本発明の等速ジョイント用グリースは、誘起スラストを小さくでき、かつ耐久性能に優れ、その効果を長期間維持できる。このため、各種等速ジョイントに、好ましくは自動車用等速ジョイントに用いることができる。特に、自動車用等速ジョイントの中でも、プランジング型等速ジョイントに好適に利用できる。
【図面の簡単な説明】
【００４５】
【図１】トリポート型等速ジョイントの横断面図、等速ジョイントの縦断面図およびローラ案内面とローラとの相互関係を示す斜視図である。
【図２】他のトリポート型等速ジョイントの横断面図、該図におけるＡ−Ａ断面図およびリングの断面図である。
【符号の説明】
【００４６】
１  外側継手部材
２  トラック溝
３  ローラ案内面
４  トリポート部材
５  脚軸
６  針状ころ
７  ローラ
８  リング
９  ワッシャ
１０  シャフト
１１  外輪
１２  ブーツ
１３  等速ジョイント用グリース
【図１】
2006335876.tif 000012
【図２】
2006335876.tif 000013